(57)【特許請求の範囲】
【請求項１】
合成雲母、天然雲母、タルク、セリサイト、薄片状金属酸化物からなる群より選択される一種又は二種以上である平滑かつ薄片状な板状粒子において、レーザー回折・散乱式粒度分布測定装置による累積粒子分布測定値を基にした次式１：
粒度分布定数＝（９０％径−１０％径）／５０％径（メジアン径）…式１
に規定する粒度分布定数が０．９〜１．２、板状粒子の厚さが０．０５〜１ミクロンである平滑薄片状粉体であり、板状粒子を湿式粉砕する際に、粉砕助剤として、ポリカルボン酸塩及び／又はポリエチレングリコール誘導体である水溶性ポリマーを共存させると共に、添加量を板状粒子に対して０．０５〜１０．０重量％とし、チタン、鉄、亜鉛、アルミニウム、珪素、ジルコニウム、コバルト、ニッケル、ビスマスからなる群より選択される一種または二種以上である金属酸化物ないし金属水酸化物の金属種で被覆して金属酸化物及び／又は金属水酸化物を５００〜９００℃で焼成することを特徴とする高光輝性顔料の製造方法。
【請求項２】
請求項１に記載の方法において、用いられる粉砕機は摩砕型粉砕機でかつ湿式であることを特徴とする高光輝性顔料の製造方法。
【請求項３】
請求項１〜２のいずれかに記載の方法で得られた高光輝性顔料は、下記条件にて測定した光沢指数が１．０〜１．８であることを特徴とする高光輝性顔料。
光沢指数：
顔料を白黒の隠蔽率試験紙にニトロンクリア（ニトロセルロースラッカー：武蔵塗料製）と顔料１部対ニトロン１５部の割合で混合し４ミルのアプリケーターにてコーティングした塗膜を白地上にて測定した光沢度について次式２：
光沢指数＝（６０°−６０°）／（２０°−２０°）…式２
【請求項４】
請求項３に記載の高光輝性顔料を０．１〜１０％含有することを特徴とする工業用塗料。
【請求項５】
請求項３に記載の高光輝性顔料を０．１〜２０％含有することを特徴とする化粧料。
【発明の詳細な説明】
【技術分野】
【０００１】  本発明は平滑薄片状粉体、高光輝性顔料及びそれらの製造方法、特に粉体調製時の粉砕手法の改良に関する。
【背景技術】
【０００２】  真珠光沢顔料は塗料、印刷インキ、プラスチック類、化粧品、セラミックス及びガラス用釉薬等の光機能性材料として有益であり、現在数多く上市されている。代表的な真珠光沢顔料としては、薄片状の基質に二酸化チタンを被覆し、薄膜干渉効果によって、様々な色調を呈するものがよく知られている。その他にも、酸化鉄、カーボンブラック、低次酸化チタン、酸化コバルト等を被覆又は混合した着色真珠光沢顔料も数多く上市されている。【０００３】  真珠光沢顔料の製造には表面が平滑でかつ薄片状の粒子を得ることが重要であると考えられている。たとえば従来技術として特許第２８８９８３７に示すように合成マイカを合成する際にマイカ微粉末を添加する方法や、特許第２９２２１４８に示すように剥離しやすい結晶塊を合成し粉砕する方法などがある。しかしいずれもマイカを合成する際に限定された技術であり真珠光沢顔料を製造するためにはマイカの合成を行わなくてはならなかった。このため、既に合成された合成マイカや天然マイカ、タルクなどの汎用な素材を用いて平滑な粒子を製造する手法が望まれている。
一般に既存粉体の粉砕方法としては、乾式粉砕法と湿式粉砕法が知られている。
乾式粉砕法は、粗粉砕した原料をハンマーミルのような凹凸壁面とハンマー状が高速回転し、凹凸壁面とハンマーとの隙間に原料を通して、衝撃粉砕させる。
一方、湿式粉砕法は粗粉砕した原料に液体を加え、例えば、ボールミルのような、容器に原料と液体とを投入して、これに球形ボールを入れて、容器を回転させてボールとボールの摩擦力と容器が回転する際のボールの落下衝撃によって粉砕する。
【特許文献１】  特許第２８８９８３７号
【特許文献２】  特許第２９２２１４８号
【発明の開示】
【発明が解決しようとする課題】
【０００４】  乾式粉砕法は、粉砕粒子は不定形になり粒度分布も幅広い。風簸分級装置で分級すると粒子の大きさで分級出来るが、粒子表面の平滑性は保てない。
湿式粉砕法は、時間と共に粉砕されるが粉砕により表面積が大きくなり、粉砕品と液体との粘度が高くなり粒度の細かい粒子は粒度の大きい粒子に付着し易くなる。水簸分級で分級しても、一度付着した細かい粒子は大きい粒子から分離せず、平滑性に劣る。これらを基板として、粒子表面に酸化チタンや酸化鉄を均一に被覆しても、高い光沢を示す真珠光沢顔料を製造することは極めて困難であった。
本発明は前記従来技術の課題に鑑みなされたものであり、その目的は平滑薄片状粉体の製造方法を確立し、その粉体を用いた高光輝性顔料を得ることにある。
【課題を解決するための手段】
【０００５】  本発明者らは、上記問題を解決するために鋭意検討の結果、汎用な素材を用いても湿式粉砕法で粉砕もしくは解砕する際に特定の粉砕助剤及び／又は水簸分級する際の分級助剤として分散剤を添加する事により、平滑でかつ薄片状の粒子が得られ、これを基板とすることによって、光輝性の高い真珠光沢顔料を製造する方法を開発するに至った。【０００６】  すなわち、本発明にかかる平滑薄片状粉体は、粉砕にて得た平滑かつ薄片状な板状粒子であって、レーザー回折・散乱式粒度分布測定装置による累積粒子分布測定値を基にした次式１：
粒度分布定数＝（９０％径−１０％径）／５０％径（メジアン径）  …式１
に規定する粒度分布定数が０．９〜１．２の粒子であることを特徴とする。
なお、ここでレーザー回折・散乱式粒度分布測定装置としては、セイシン企業製ＬＭＳ−３０などが用い得る。
また、本発明にかかる粉体において、板状粒子の厚さが０．０５〜１ミクロンであることが好適である。
また、本発明にかかる粉体において、板状粒子は合成雲母、天然雲母、タルク、セリサイト、薄片状金属酸化物からなる群より選択される一種又は二種以上であることが好適である。
また、本発明にかかる高光輝性顔料は、平滑薄片状粉体を、金属酸化物及び／又は金属水酸化物で被覆し、下記条件にて測定した光沢指数が１．０〜１．８であることを特徴とする。
光沢指数：
顔料を白黒の隠蔽率試験紙にニトロンクリア（ニトロセルロースラッカー：武蔵塗料製）と顔料１部対ニトロン１５部の割合で混合し４ミルのアプリケーターにてコーティングした塗膜を白地上にて測定した光沢度について次式２：
光沢指数＝（６０°−６０°）／（２０°−２０°）                …式２
なお、光沢度の測定には、堀場製作所製のＧｌｏｓｓ  Ｃｈｅｃｋｅｒ  ＩＧ−３３０などが用い得る。
また、本発明にかかる平滑薄片状粉体の製造方法は、無機板状粒子を湿式粉砕する際に粉砕助剤を共存させることを特徴とする。
また、前記平滑薄片状粉体の製造方法において、前記粉砕助剤が水溶性ポリマーであることが好適である。
また、前記平滑薄片状粉体の製造方法において、水溶性ポリマーはポリカルボン酸塩及び／又はポリエチレングリコール誘導体であることが好適である。
また、前記平滑薄片状粉体の製造方法において、用いられる粉砕機は摩砕型粉砕機でかつ湿式であることが好適である。
また、前記平滑薄片状粉体の製造方法において、粉砕助剤の添加量が無機板状粒子に対して０．０５〜１０．０重量％であることが好適である。
また、本発明にかかる高光輝性顔料の製造方法は、前記平滑薄片状粉体に、金属酸化物及び／又は金属水酸化物にて被覆することを特徴とする。
また、前記高光輝性顔料の製造方法において、金属酸化物ないし金属水酸化物の金属種は、チタン、鉄、亜鉛、アルミニウム、珪素、ジルコニウム、コバルト、ニッケル、ビスマスからなる群より選択される一種または二種以上であることが好適である。
また、前記高光輝性顔料の製造方法において、被覆した金属酸化物及び／又は金属水酸化物を５００〜９００℃で焼成することが好適である。
また、本発明にかかる工業用塗料は、前記高光輝性顔料を０．１〜１０％含有することを特徴とする。
また、本発明にかかる化粧料は、前記高光輝性顔料を０．１〜２０％含有することを特徴とする。
すなわち本発明はマイカやタルク等の板状粘土鉱物や薄片状の酸化チタン、酸化アルミニウム等を湿式粉砕機で粉砕もしくは解砕する際に粉砕助剤を添加すると、細かい粒子と大きい粒子とが凝集することなく、非常に分散性が良くなり、更にこれらに助剤として分散剤を添加して水簸分級する事により、粒度幅が狭く、平滑性に優れた粒子が得られた。すなわち、粉砕助剤や分級助剤を添加することにより、粉砕されて細かくなった粒子表面に助剤が吸着して粒子同士の凝集がなくなる為に、水簸分級においても分散性が良く、分級効率が上がり、粒度幅も狭くなったものと推察される。【０００７】  一方、乾式湿式を問わず粉砕を行う際に粉砕助剤を添加することで粉砕物の装置等への付着を抑制し、湿式粉砕におけるスラリーの粘度増大を制御する検討は既に行われている。しかしながらそれらの技術は粉体をより微細に粉砕することを目的として検討を行った技術であり、粒子表面の状態にまで着目した知見はない。これらの技術を転用するのみでは、粒子表面の微粒子の付着をある程度抑制できるものの高い平滑性の獲得は困難であり、高光輝性顔料の基板とはなり得なかった。また高い平滑性を有する基板が作成できてもその後の分級の際に残留した助剤が悪影響を及ぼすことも考えられるため、粉砕、分級を通した助剤の選択と技術の確立が不可欠であると予想された。
【発明を実施するための最良の形態】
【０００８】  以下、本発明の実施形態について説明する。
本発明で用いられる板状粒子としては白雲母、金雲母、黒雲母等の天然雲母、合成雲母、タルク、セリサイト等の粘土鉱物、板状酸化アルミニウム、板状酸化珪素、板状酸化チタン、板状酸化鉄等の金属酸化物が上げられる。
これらを湿式にて粉砕もしくは解砕する粉砕機としてはボールミル、ジェット混合機、高速回転ミル、石臼式ミル、アルティマイザーなどが使用できるが、特にこれらに限定されない。【０００９】  粉砕および解砕を行う際に粉砕助剤を共存させる効果としては、形状の異なる粒子もしくは粘土鉱物を加えることによって、粉砕時にメディア、羽などから板状粒子に加えられるエネルギーをより効率良く伝達し、粉砕効果を増大させることが考えられる。また粉砕および解砕に伴って微粒子化しスラリー内における粒子の表面積が著しく増大した場合、粘度上昇および粒子間の摩擦による発熱などが観察され粉砕の継続が困難になることがある。【００１０】  粉砕・分級時に添加する助剤としては水溶性高分子が優れており、中でもポリカルボン酸誘導体およびポリオキシエチレン誘導体が優れた効果を示すものとして上げられる。
上記助剤の添加量としては板状粒子に対してそれぞれ０．１〜１０％の範囲内であり、０．１％を下回る場合にはその効果は発揮されず、１０％を超える場合には真珠光沢顔料の性能に影響を及ぼす恐れがある。【００１１】  板状粒子を湿式粉砕分級して得られた、所望の平滑性と粒径幅に優れた薄片状粒子表面に金属水酸化物および／又は金属水酸化物を常法で被覆し、該被覆薄片状粒子を５００〜９００℃で焼成して得られた真珠光沢顔料は、光輝性が非常に高く、塗料、印刷インキ、プラスチック類、化粧品、セラミックス及びガラス用釉薬等の光機能性材料として有益な物であった。【００１２】  また上記高光輝性顔料は、従来公知の各種表面処理、例えばシリコーン処理、シラン処理、フッ素化合物処理、金属石鹸処理、ワックス処理、脂肪酸処理、Ｎ−アシル化リジン処理、水溶性高分子処理、樹脂処理、プラズマ処理、メカノケミカル処理等が行われていてもいなくとも構わない。
【発明の効果】
【００１３】  以上説明したように本発明にかかる平滑薄片状粉体によれば、粒度分布の揃った、しかも平滑性に優れた粉体を提供することができる。
また、前記平滑薄片状粉体を用いた高光輝性顔料によれば、平滑性が高いため、高い光輝性を得ることができる。
また、本発明にかかる平滑状粉体の製造方法によれば、粉砕段階で水溶性ポリマーに代表される粉砕助剤を用いることにより、平滑度が高い薄片状粉体を得ることができる。
【発明を実施するための最良の形態】
【００１４】  以下具体的な製造例について記載する。尚、これらの製造例により、本発明の技術的範囲が限定されるものではない。
【実施形態１】
【００１５】［平滑薄片状粉体］
予め合成マイカ１００Ｋｇをジョークラッシャで粗粉砕し、２メッシュの篩を通過させ１０メッシュの篩未通過品７０Ｋｇを得た。該粗粉砕品を用いて、横型回転式ポットミル２０Ｌに、粗粉砕合成マイカ２．０Ｋｇと粉砕助剤液と長径１０ｍｍの球状アルミナボール１６Ｋｇを入れて、毎分１００回転で３６時間粉砕した。分級助剤液を用いてポットミルを洗浄しながら、粉砕合成マイカを高さ１ｍの容器に移した。プロペラ撹拌して、十分に分散させた後静置し、３６０分間放置後水面からの高さ８０ｃｍ迄の上澄みを回収した。再び分級助剤液を加えてプロペラ撹拌して、十分に分散させた後静置し、３６０分間放置後高さ８０ｃｍ迄の上澄みを回収した。同様な操作を３回繰り返した。回収した分散液を濾過水洗して微細粒子とした。
【００１６】  同様な操作で、放置する時間を変えて水簸分級を繰り返した。中粒子は１８０分間静置、大粒子は２３分間静置の３段階に分級した。
なお、各試験例の粉砕助剤液及び分級助剤液は表１に示すとおりである。また、得られた分級品粒度分布は、レーザー回折による粒度分布とその粒度分布定数として表２に示した。
【表１】
0005563732.tif 000002
【表２】
0005563732.tif 000003
表２に示す結果より明らかなように、粉砕助剤を用いない場合（試験例１−１）には、粒度分布定数が大きく、粒度の均質化が図られていない。これに対し、粉砕助剤としてヘキサメタリン酸ナトリウム水溶液、ポリエチレングリコールを用いた場合（試験例１−２，３，４）には粒度分布定数が小さくなり、粒度の均質化が図られていることが理解される。しかも、これらの粉砕助剤のうち、ポリエチレングリコールを用いた場合（試験例１−３，１−４）に顕著に粒度均質化が図られる傾向にある。
そこで、本発明者らはさらに粉砕助剤の種類と粒度分布の関係について検討を行った。各試験例に用いた粉砕助剤液の内容を表３に、また各試験例の粒度分布測定値を表４に示す。
【表３】
0005563732.tif 000004
【表４】
0005563732.tif 000005
表４及び前記表２の結果を考慮すると、粒度分布に及ぼす粉砕助剤の効果は、金属粉の扁平化などの際に用いられる塩化カリウム、塩化ナトリウム、或いはステアリン酸ナトリウムなどよりも、水溶性高分子、特にポリカルボン酸ナトリウムないしポリエチレングリコールにおいて特に顕著である。
さらに本発明者らは、分級で得られる微細粒子、中粒子、及び大粒子の割合には、各試験例とも大きな相違はなく、それぞれの分級区分内での粒度分布が大きいことに着目した。すなわち、粉砕助剤は、粉砕程度に影響を与えているのみではなく、分級時の粒子間の再凝集が粒度分布定数に大きな影響を与えていることが考えられる。
そこで、本発明者らはさらに、微細粉砕物が大粒子ないし中粒子に再付着するのを防止するため、分級時に分級助剤を添加することを試みた。
【表５】
0005563732.tif 000006
【表６】
0005563732.tif 000007
上記表６の結果より明らかなように、粉砕助剤を用いずに分級助剤としてヘキサメタリン酸ナトリウムを添加したとき（試験例３−１）には、粒度分布の改善効果はきわめて小さい。一方、試験例３−２，３−３を対比すると、カルボン酸ナトリウムの添加効果は粉砕時に添加することにより得られるものであり、分級時のみに添加しても効果は小さい。
以上のことから、水溶性ポリマーは粉砕助剤として用いた場合に顕著であり、さらに分級時にヘキサメタリン酸ナトリウム等の分級助剤を用いることにより粒度分布の改善効果が一層改善される。
また、図１，２，３はそれぞれ試験例３−１，３−４，３−５で得られた粉体の電子顕微鏡写真である。
同図より明らかなように、試験例３−４の粉体は単に粒度分布の改善が認められるばかりでなく、粒子表面上への破砕残渣の再付着が防止されていることが裏付けられる。したがって、本発明における水溶性ポリマーの添加効果は、分級された薄片状粉体の平滑度を示すものといえる。
【００１７】［高光輝性顔料］
前記試験例で得られた、合成マイカの粉砕分級品に金属酸化物及び／又は金属水酸化物を被覆し高光輝性顔料を製造した、その製造例について記載する。
粉砕分級した合成マイカの微細粒子２００ｇを３Ｌのビーカーに秤、これに上水２Ｌと塩酸１２ｍｌとを加え撹拌しながら加熱して、８０℃とした。これに塩酸と苛性ソーダーとを加えてｐＨを２．２とした。撹拌しながら温度、ｐＨを一定に保ち、四塩化チタン塩酸水溶液と苛性ソーダー水溶液を加え、四塩化チタン塩酸水溶液を３００ｇ添加した。添加後苛性ソーダーを加えてｐＨを７とし、冷却後、濾過・水洗・乾燥した。乾燥粉末を大気中８００℃で２時間焼成し、銀色の光沢微細粉末約２８０ｇを得た。
【００１８】粉砕分級した合成マイカの中粒子５０ｇを２Ｌのビーカーに秤、これに上水１Ｌと塩酸３ｍｌとを加えて撹拌しながら加熱して、８０℃とした。これに塩酸水溶液と苛性ソーダー水溶液とを加えてｐＨを２．３とした。撹拌しながら温度、ｐＨを一定に保ち、四塩化チタン塩酸水溶液と苛性ソーダー水溶液を加え、四塩化チタン塩酸水溶液を１４６ｇ添加した。添加後苛性ソーダー水溶液を加えてｐＨを７とし、冷却後、濾過・水洗・乾燥した。乾燥粉末を大気中８００℃で２時間焼成し、青色の光沢粉末約８５ｇを得た。
【００１９】  粉砕分級した合成マイカの大粒子９００ｇを３０Ｌの琺瑯タンクに秤、これに上水２０Ｌと塩酸９０ｇとを加えて撹拌して、８０℃とした。これに塩酸水溶液と苛性ソーダー水溶液とを加えてｐＨを２．２とした。撹拌しながら温度、ｐＨを一定に保ち、四塩化チタン塩酸水溶液と苛性ソーダー水溶液を加え、四塩化チタン塩酸水溶液を２０００ｇ添加した。添加後苛性ソーダー水溶液を加えてｐＨを７とし、冷却後、濾過・水洗・乾燥した。乾燥粉末を大気中８００℃で２時間焼成し、緑色の光沢粉末約１４００ｇを得た。
上記で得られた各光沢粉末１ｇとクリアーラッカー１５ｇとを混合して、白黒の隠蔽率試験紙にアプリケーター４ミルで塗布し、塗膜の白地上の光沢度をＧｌｏｓｓ  Ｃｈｅｃｋｅｒ  ＩＧ−３３０で入射角６０°受光角６０°と入射角２０°受光角２０°にて測定し、その値の比を光沢指数とした。表７にはそれら光沢の測定値とその指数を示した。
【００２０】
【表７】
0005563732.tif 000008
0005563732.tif 000009
表７に示す結果より明らかなように、被覆粉体の輝度は原料となる薄片状粉体の粒度分布、すなわち本発明においては薄片状粉体の平滑度に依存して向上することが理解される。
【００２１】［製造例２］
製造例１で粗粉砕した合成マイカ５０Ｋｇを５００Ｌのポットミルに投入し、これに０．１％のヘキサメタリン酸ナトリウム水溶液５０Ｋｇ及びポリカルボン酸ナトリウム（ＮＳＡ−４００Ｌ）５Ｋｇを添加して、直径１５ｍｍの球状アルミナボール３５０Ｋｇを入れ、４０時間粉砕した。０．０５％ヘキサメタリン酸ナトリウム水溶液１３００Ｋｇを用いてポットミルを洗浄しながら、粉砕合成マイカを高さ２ｍの容器に移した。プロペラ撹拌して、十分に分散させた後静置した。６７５分間静置後水面からの高さ１５０ｃｍ迄の上澄みを回収した。再び０．０５％ヘキサメタリン酸ナトリウム水溶液を加えて、同じ時間静置後、水面からの高さ１５０ｃｍ迄の上澄みを回収した。同様な操作を３回繰り返した。回収した分散液を濾過水洗して微細粒子とした。
【００２２】  同様な操作で、放置する時間を変えて水簸分級を繰り返した。中粒子は３３８分間静置、大粒子は４３分間静置の３段階に分級した。分級品は各々微細粒子１４Ｋｇ，中粒子１２Ｋｇ，大粒子２０Ｋｇ得られた。得られた分級品のレーザー回折による粒度分布とその粒度分布定数は、表８にそれらの粒度分布測定値を示した。
【００２３】
【表８】
0005563732.tif 000010
【００２４】  表８で得られた、合成マイカに製造例１と同様に金属酸化物及び／又は金属水酸化物を被覆し高光輝性顔料を製造した、その製造例を記載する。
粉砕分級した合成マイカの微細粒子２５Ｋｇを５００Ｌのジャケット付ガラスライニング反応釜に秤、これに上水３００Ｌと塩酸９Ｌ、塩化スズ４００ｇを加え撹拌しながら加熱して、８０℃とした。これに塩酸と苛性ソーダーとを加えてｐＨを２．０とした。撹拌しながら温度、ｐＨを一定に保ったまま、四塩化チタン塩酸水溶液と苛性ソーダー水溶液を加え、四塩化チタン塩酸水溶液を２２．５Ｋｇ添加した。添加後苛性ソーダーを加えてｐＨを７とし、冷却後濾過水洗乾燥した。乾燥粉末を大気中８００℃で２時間焼成し、銀色の光沢微細粉末３１Ｋｇを得た。
【００２５】  粉砕分級した合成マイカの中粒子１０Ｋｇを３００Ｌのジャケット付ガラスライニング反応釜に秤、これに上水２００Ｌと塩酸４８０ｍｌ、塩化スズ２４０ｇとを加えて撹拌しながら加熱して、８０℃とした。これに塩酸水溶液と苛性ソーダー水溶液とを加えてｐＨを２．１とした。撹拌しながら温度、ｐＨを一定に保ったまま、四塩化チタン塩酸水溶液と苛性ソーダー水溶液を加え、四塩化チタン塩酸水溶液を１１．９Ｋｇ添加した。添加後苛性ソーダー水溶液を加えてｐＨを７とし、冷却後濾過水洗乾燥した。乾燥粉末を大気中８００℃で２時間焼成し、銀色の光沢粉末１３Ｋｇを得た。
【００２６】  粉砕分級した合成マイカの大粒子２０Ｋｇを５００Ｌのジャケット付ガラスライニング反応釜に秤、これに上水４００Ｌと塩酸１Ｌ、塩化スズ４５０ｇとを加えて撹拌して、８０℃とした。これに塩酸水溶液と苛性ソーダー水溶液とを加えてｐＨを２．０とした。撹拌しながら温度、ｐＨを一定に保ったまま、四塩化チタン塩酸水溶液と苛性ソーダー水溶液を加え、四塩化チタン塩酸水溶液を１２．５Ｋｇ添加した。添加後苛性ソーダー水溶液を加えてｐＨを７とし、冷却後濾過水洗乾燥した。乾燥粉末を大気中８００℃で２時間焼成し、銀色の光沢粉末２３Ｋｇを得た。
【００２７】  上記で得られた各光沢粉末１ｇとクリアーラッカー１５ｇとを混合して、白黒の隠蔽率試験紙にアプリケーター４ミルで塗布し、塗膜の白地上の光沢度をＧｌｏｓｓ  Ｃｈｅｃｋｅｒ  ＩＧ−３３０で入射角６０°受光角６０°と入射角２０°受光角２０°を測定してその値の比を光沢指数とした。表９にはそれら光沢の測定値とその指数を示した。
【００２８】
【表９】
0005563732.tif 000011
【００２９】［市販品との比較］
合成マイカを基板とし、この粒子表面に酸化チタンや酸化鉄を被覆した市販真珠光沢顔料について、本発明と同様の粒度分布、輝度評価を行った。
結果を次の表１０及び１１に示す。
【００３０】
【表１０】
0005563732.tif 000012
【表１１】
0005563732.tif 000013
表に示したように、  市販品は粒度分布定数が大きくしかも光沢指数も大きい。特に光沢については２０°−２０°の値が低い。このことは乱反射が強く高光輝顔料とは言えない光沢領域であることを示している。
【００３１】  これに対して本発明の粒子の大きさにかかわらず光沢度指数が低くあらゆる方向からの光に対しても強い正反射を示すことから、優れた高光輝性顔料であることが示された。
【００３２】  本発明は、製造例の如く製造された高光輝性顔料を前述の用途として使用するものであり、以下、その代表的な用途例を記載する。なを、これらの用途により本発明の技術的範囲が限定されるものではない。
【００３３】［用途例１：自動車用塗料］
電着塗膜上に中塗り塗膜が形成された鋼板を用意し、カラーベース塗料を塗装後、１４５℃で３０分間焼き付け乾燥した。次に、アクリル樹脂とメラミン樹脂からなる樹脂液中に上記試験例３−５に準じて得られた、微細合成マイカを基板として銀色干渉色を有する高光輝性顔料を５重量％含むベース塗料を用意し、カラーベース塗膜表面に膜厚１５μｍになるようにスプレー塗装した。該塗膜が乾燥後アクリル・メラミン系クリア塗装をさらに膜厚４０μｍとなるようにＷｅｔ−ｏｎ−Ｗｅｔにてスプレー塗装し、１４５℃で３０分間焼き付けてベース塗膜とクリア塗膜を一体的に硬化させた。
【００３４】［用途例２：自動車用塗料］
用途例１と同様な方法で、前記試験例３−４に準じて得られた微細合成マイカを基板とした、銀色干渉色を有する高光輝性顔料を配合した。塗料の種類や塗膜の厚さ等については用途例１と同一条件で塗装した。
【００３５】［比較用途例１：自動車用塗料］
用途例１と同様な方法で、前記試験例１−１に準じて製造した、微細合成マイカを基板とした銀色干渉色を持った真珠光沢顔料を配合した。塗料の種類や塗膜厚さ等用途例１と同一条件で塗装した。
【００３６】［比較用途例２：自動車用塗料］
用途例１と同様な方法で市販の銀色干渉色の酸化チタン被覆合成マイカ（ＳＫＹ社製ＳＫ−Ｒ９０１Ｄ  Ｒｅｆｌｅｘ  Ｒｕｔｉｌｅ  Ｆｉｎｅ）を配合した。塗料の種類や塗膜厚さ等は用途例１と同一条件で塗装した。
【００３７】  上記に於いて得られた塗装鋼板について、専門者の目視判定によって光輝感、彩度、色調などによる意匠性の度合いを相対的に判定した。その結果を表９に示した。
【００３８】
【表１２】
0005563732.tif 000014
表１２に示した判定結果の基準は、◎印が良好、△印がやや劣る、×印が劣るとこを示している。
【００３９】［使用例３：印刷用インキ組成物］
下記成分を混合し、サンドミルで混練して印刷用インキ組成物を得た。
配合成分                                                配合量（重量部）
１．本発明の製造例１の中粒子合成マイカを基板
とした青色干渉色を持った高光輝性顔料                      １２．５
２．アクリル樹脂                                              ２５．０
３．ナフサ                                                    ３０．０
４．ブチルセロソルブ                                          ３２．５
この用途例の印刷インキ組成物を用いて、乾燥後の塗膜厚さ５０μｍになるように白紙上に印刷を行ったところ、塗装体は青色の鮮やかな光沢のある干渉色を有していた。
【００４０】［使用例４：化粧料粉末固形ファンデーション］
下記１〜９の粉末部を秤取り、ヘンシェルミキサーで混合して、これに１０〜１４を加熱溶解混合した液を、混合した粉末部に添加し、再びヘンシェルミキサーで混合した。該混合組成物をパルベライザーで粉砕混合した。この粉砕混合品を中皿に成型し、所望する粉末固形ファンデーションをえた。
配合成分                                                配合量（重量部）
１．本発明の製造例１の中粒子合成マイカを基板
とした青色干渉色を持った高光輝性顔料                      １５．０
２．タルク                                                    ２０．０
３．セリサイト                                                ２０．０
４．白雲母                                                    ２０．０
５．ナイロンビーズ                                              ９．２
６．窒化ホウ素                                                  １．０
７．赤酸化鉄                                                    ０．７
８．黄酸化鉄                                                    １．０
９．黒酸化鉄                                                    ０．１
１０．ジメチルポリシロキサン                                      ５．０
１１．２−エチルヘキサン酸セチル                                  ５．０
１２．ソルビタンセスキオレート                                    １．０
１３．パラベン                                                      適量
１４．香料                                                          適量
この用途例の粉末固形ファンデーションは、伸びが軽く、顔料色と本発明の高光輝性顔料から生じる青色干渉色の補色の作用により、塗布した肌色を美しく改善する効果が認められた。
【００４１】［使用例５：化粧料アイシャドー］
下記の１〜８の粉末部を秤取り、ヘンシェルミキサーで混合した、これに９〜１３の各成分を混合したものを加えて再びヘンシェルミキサー混合し、中皿に成型してアイシャドーを得た。
配合成分                                                配合量（重量部）
１．本発明の製造例１の大粒子合成マイカを基板
とした緑色干渉色を持った高光輝性顔料                        ８．０
２．タルク                                                        残余
３．セリサイト                                                  ６．０
４．合成マイカ                                                １２．０
５．球状ＰＭＭＡ粉末                                            ３．０
６．板状硫酸バリウム                                            ２．０
７．酸化鉄                                                      ２．０
８．窒化ホウ素                                                  ３．０
９．スクワラン                                                  ２．０
１０．ジメチルポリシロキサン                                      ３．０
１１．モノオレイン酸ソルビタン                                    １．０
１２．防腐剤                                                        適量
１３．香料                                                          適量
【００４２】  本発明は、無機板状粒子を湿式粉砕し光輝性顔料の基板を作成する際に粉砕助剤を共存させる事によって平滑な表面状態を保持したまま粉砕分級して、粒度分布定数が（９０％径−１０％径）／５０％径（メジアン径）が０．９〜１．２の粒子を得る。粉砕分級して得られた平滑な薄板状粒子表面に金属酸化物及び／又は金属水酸化物を被覆した高光輝性顔料の製法に関する。より具体的には、塗料、印刷インキ、プラスチック類、化粧品、セラミックス及びガラス用釉薬等の光機能性材料として有益な高光輝性顔料の製法に関するものである。
【図面の簡単な説明】
【００４３】
【図１】  試験例３−１（比較例）の薄片状粉体の電子顕微鏡写真
【図２】  試験例３−４（実施例）の平滑薄片状粉体の電子顕微鏡写真
【図３】  試験例３−５（実施例）の平滑薄片状粉体の電子顕微鏡写真
【図１】
0005563732.tif 000015
【図２】
0005563732.tif 000016
【図３】
0005563732.tif 000017